СПОСОБ ПРОФИЛИРОВАНИЯ СТАЛЬНЫХ БОРСОДЕРЖАЩИХ ТРУБ

1. Способ изготовления стальных борсодержащих шестигранных труб за счет горячего волочения в профилировочном стане, отличающийся тем, что производят нагрев исходной круглой передельной трубы до температуры 400-600°С, захватывают передний конец передельной трубы на расстоянии 50-330±20 мм от ее среза, для чего вводят внутрь переднего конца круглой передельной трубы тянущую втулку круглого сечения диаметром d или шестигранного сечения с размером "под ключ" d, имеющую на расстоянии 7±3 мм от конца полукруглую проточку глубиной h, и обжимают снаружи захватом по форме шестигранника с соответствующим проточке ответным выступом усилием 100±50 т, осуществляют первый проход горячего волочения круглой передельной трубы для получения шестигранной трубы-заготовки с внешним размером D и наружным радиусом закругления ребер R, далее осуществляют второй проход горячего волочения для получения из шестигранной трубы-заготовки окончательной шестигранной трубы размером "под ключ" и наружным радиусом закругления ребер 20,0 мм, при этом взаимное расположение шестигранного захвата переднего конца трубы и волков профилировочного стана делают совпадающими, скорость волочения выбирают такой, чтобы на выходе второго прохода температура окончательной шестигранной трубы была не менее 300°С, а указанные размеры поддерживают следующими: диаметр d=243±5,0 мм, глубина проточки h=22±5,0 мм, размер D=280+2,0/-3,0 мм, радиус R=30+2,0/-3,0 мм для изготовления шестигранной трубы "под ключ" наружным размером 257+2/-3 мм, используя круглую передельную трубу диаметром 284±2 мм толщины 6+2/-1 мм из стали с содержанием бора от 1,3 до 3,5%. диаметр d=235±5,0 мм, глубина проточки h=20±5,0 мм, размер D=275+2,0/-3,0 мм, радиус R=28+2,0/-3,0 мм для изготовления шестигранной трубы "под ключ" наружным размером 254±3,0 мм, используя круглую передельную трубу диаметром 281±2 мм толщины 6+1/-2 мм из стали с содержанием бора от 1,3 до 3,5%.
2. Способ изготовления стальных борсодержащих шестигранных труб за счет горячего волочения в профилировочном стане по п. 1, отличающийся тем, что производят нагрев исходной круглой передельной трубы до температуры 350-500°С, осуществляют один проход горячего волочения для получения из круглой передельной трубы окончательной шестигранной трубы с размером "под ключ" и наружным радиусом закругления ребер 20,0 мм.